(57)【要約】【課題】吸水性、撥水性、耐溶剤性、耐薬品性、機械的強度に優れ、撓んで反りや変形が生じるのを抑制できるダミーウェーハを提供する。【解決手段】平面円板形の基材２と、この基材２の表裏両面にそれぞれ積層接着される一対のポリエーテルエーテルケトン樹脂フィルム１０とを備え、各ポリエーテルエーテルケトン樹脂フィルム１０の露出した表面１１の接触角を９０度以上とする。ポリエーテルエーテルケトン樹脂フィルム１０をダミーウェーハ１に使用するので、ダミーウェーハ１の長期に亘る使用が期待できる他、吸水に伴い、ダミーウェーハ１の寸法や特性が変化して反りや変形が生じるのを防止できる。また、ポリエーテルエーテルケトン樹脂フィルム１０が優れた撥水性、耐溶剤性、耐薬品性、耐アルカリ性を有するので、ダミーウェーハ１をアルカリ溶液や強酸を用いる半導体製造装置の試験や調整にも使用できる。【選択図】図１
2020017674.tif 000002
【特許請求の範囲】
【請求項１】
略板形の基材と、この基材の両面にそれぞれ積層される複数のポリエーテルエーテルケトン樹脂フィルムとを含み、ポリエーテルエーテルケトン樹脂フィルムの露出面の接触角が９０度以上であることを特徴とするダミーウェーハ。
【請求項２】
基材がガラスエポキシウェーハである請求項１記載のダミーウェーハ。
【請求項３】
基材の両面にポリエーテルエーテルケトン樹脂フィルムが再剥離可能に粘着される請求項１又は２記載のダミーウェーハ。
【請求項４】
ポリエーテルエーテルケトン樹脂フィルムは、少なくともポリエーテルエーテルケトン樹脂含有の成形材料により連続して押出成形され、金属ロールと弾性ロールとの間に挟まれて冷却されることで形成される請求項１、２、又は３記載のダミーウェーハ。
【発明の詳細な説明】
【技術分野】
【０００１】
本発明は、半導体集積回路や半導体メモリの製造プロセス等で使用されるダミーウェーハに関するものである。
【背景技術】
【０００２】
従来、半導体製造装置の試験や調整、基板収納容器や処理条件の評価、汚染物質の付着防止等を図る場合には、通常の製品用ウェーハとは異なるダミーウェーハ１が使用されている（特許文献１、２参照）。このダミーウェーハ１は、例えば再生ウェーハ等からなり、半導体製造装置の初期の安定性を向上させたり、図４に示す基板収納容器（ＦＯＵＰやＦＯＳＢ）２０の容器本体２１に収納されてその収納時の水平度の評価に使用されたり、加工形状の評価に用いられる。
【０００３】
使用されたダミーウェーハ１は、デバイスメーカから再生メーカに送られ、再生ウェーハに付着した膜や材料がケミカル処理等で除去されるとともに、表面が研磨され、その後、デバイスメーカに戻され、以下、このサイクルが、再生ウェーハが再生不能になるまで繰り返される。
【０００４】
ところで、ダミーウェーハ１は、一般的には製品用シリコンウェーハと略同一の再生ウェーハからなり、使用量が実際の半導体デバイス製造用の製品用シリコンウェーハと略同数である。これでは、約半数のシリコンウェーハが無駄になり、製造コストの削減を図ることは非常に困難である。
係る点に鑑み、従来においては、ダミーウェーハ１として、ポリイミド樹脂製の薄い樹脂シートを使用し、ダミーウェーハ１の長期使用を可能にする方法が提案されている。
【先行技術文献】
【特許文献】
【０００５】
【特許文献１】特開２０１６‐１６３００７号公報
【特許文献２】特許第３９０７４００号公報
【発明の概要】
【発明が解決しようとする課題】
【０００６】
しかしながら、ポリイミド樹脂からなる薄い樹脂シートをダミーウェーハ１とする場合には、ダミーウェーハ１の長期に亘る使用が期待できるものの、吸水性が悪いので、吸水に伴い、樹脂シートの寸法や特性が変化して反りや変形が生じることがある。また、ポリイミド樹脂製の樹脂シートは、アルカリ等に侵食するので、アルカリ溶液や強酸を用いる半導体製造装置の試験や調整には使用が困難である。この問題の解消には、優れた撥水性、耐溶剤性、耐薬品性が必要となる。
【０００７】
さらに、ダミーウェーハ１が薄い樹脂シートのみからなる場合、樹脂シートの強度が低く、撓んで反りや変形が生じやすいので、基板収納容器２０の容器本体２１にダミーウェーハ１を収納し、このダミーウェーハ１の平坦度を評価する際等に重大な支障を来すおそれがある。
【０００８】
本発明は上記に鑑みなされたもので、吸水性、撥水性、耐溶剤性、耐薬品性、機械的強度に優れ、撓んで反りや変形が生じるのを抑制することのできるダミーウェーハを提供することを目的としている。
【課題を解決するための手段】
【０００９】
本発明においては上記課題を解決するため、略板形の基材と、この基材の両面にそれぞれ積層される複数のポリエーテルエーテルケトン樹脂フィルムとを含み、ポリエーテルエーテルケトン樹脂フィルムの露出面の接触角が９０度以上であることを特徴としている。
【００１０】
なお、基材をガラスエポキシウェーハとすることができる。
また、基材の両面にポリエーテルエーテルケトン樹脂フィルムが再剥離可能に粘着されるようにすることができる。
さらに、ポリエーテルエーテルケトン樹脂フィルムは、少なくともポリエーテルエーテルケトン樹脂含有の成形材料により連続して押出成形され、金属ロールと弾性ロールとの間に挟まれて冷却されることで形成されると良い。
【００１１】
ここで、特許請求の範囲における基材と複数のポリエーテルエーテルケトン樹脂フィルムとは、半導体ウェーハの大きさを踏まえ、少なくともφ１５０ｍｍ、φ２００ｍｍ、φ３００ｍｍ等の大きさに形成される。基材にポリエーテルエーテルケトン樹脂フィルムを積層する場合、接着剤、粘着剤、接着フィルム、粘着フィルム等により接着したり、粘着することができる。
【００１２】
基材の周面は、露出していても良いし、被覆されていても良い。基材の周面を被覆する場合、複数のポリエーテルエーテルケトン樹脂フィルムの周縁部同士を接続することにより、基材を完全に被包したり、あるいは基材をポリエーテルエーテルケトン樹脂からなるペーストの樹脂等に浸漬することにより、基材の少なくとも周面を被覆することができる。また、ポリエーテルエーテルケトン樹脂フィルムの結晶化度は、５％以上５０％以下が好ましい。さらに、ダミーウェーハは、実質的な意味に理解されねばならず、テストウェーハやモニターウェーハ等と別称されても良い。
【００１３】
本発明によれば、ポリエーテルエーテルケトン樹脂フィルムをダミーウェーハに使用するので、ダミーウェーハの長期使用が期待できる他、優れた吸水性を得ることができる。また、ポリエーテルエーテルケトン樹脂フィルムが優れた耐溶剤性、耐薬品性、耐アルカリ性を有するので、ダミーウェーハをアルカリ溶液や強酸等を用いる半導体製造装置の試験や調整にも使用することができる。
【００１４】
また、ポリエーテルエーテルケトン樹脂フィルムの露出面の接触角が９０度以上なので、ポリエーテルエーテルケトン樹脂フィルムに良好な撥水性を付与することができる。また、ダミーウェーハが基材と複数のポリエーテルエーテルケトン樹脂フィルムの組み合わせなので、ダミーウェーハの機械的強度を向上させ、反りや変形の発生を抑制することが可能になる。
【発明の効果】
【００１５】
本発明によれば、優れた吸水性、撥水性、耐溶剤性、耐薬品性、機械的強度を得ることができ、しかも、ダミーウェーハが撓んで反りや変形が生じるのを抑制することができるという効果がある。
【００１６】
請求項２記載の発明によれば、基材を機械的強度に優れるガラスエポキシウェーハとするので、例え基材が薄くても反りにくくすることができ、ダミーウェーハの剛性を向上させて反りや変形の発生を防ぐことができる。
請求項３記載の発明によれば、基材の両面にポリエーテルエーテルケトン樹脂フィルムを再剥離可能に粘着するので、ポリエーテルエーテルケトン樹脂フィルムが汚れた場合には、ポリエーテルエーテルケトン樹脂フィルムのみを交換して基材を交換することなく長期に亘り使用することがきる。
【００１７】
請求項４記載の発明によれば、金属ロールと弾性ロールとの間にポリエーテルエーテルケトン樹脂フィルムを挟んで通すことにより、ポリエーテルエーテルケトン樹脂フィルム両面の摩擦係数を異ならせることができ、長尺のポリエーテルエーテルケトン樹脂フィルムを容易に巻き取ることが可能になる。また、ポリエーテルエーテルケトン樹脂フィルムは、金属ロールに接触する面が鏡面に形成されるが、この鏡面をダミーウェーハの外部に露出する表面とすれば、優れた撥水性が期待できる。
【図面の簡単な説明】
【００１８】
【図１】本発明に係るダミーウェーハの実施形態を模式的に示す要部断面説明図である。
【図２】本発明に係るダミーウェーハの第２の実施形態を模式的に示す要部断面説明図である。
【図３】本発明に係るダミーウェーハの第３の実施形態を模式的に示す要部断面説明図である。
【図４】ダミーウェーハを収納した基板収納容器を示す断面側面図である。
【発明を実施するための形態】
【００１９】
以下、図面を参照して本発明の好ましい実施の形態を説明すると、本実施形態におけるダミーウェーハ１は、図１に示すように、板形の基材２と、この基材２の両面にそれぞれ積層される一対のポリエーテルエーテルケトン樹脂フィルム１０とを備え、各ポリエーテルエーテルケトン樹脂フィルム１０の表面１１の接触角を９０度以上とするようにしている。
【００２０】
ダミーウェーハ１は、基材２と一対のポリエーテルエーテルケトン樹脂フィルム１０とが製品用シリコンウェーハと略同じ大きさの平面円形に形成される。例えば、製品用シリコンウェーハがφ１５０ｍｍタイプの場合にはφ１５０ｍｍの大きさに形成され、φ２００ｍｍタイプの場合にはφ２００ｍｍの大きさに形成されるとともに、φ３００ｍｍタイプの場合にはφ３００ｍｍの大きさに形成される。このダミーウェーハ１の厚さは、実際の半導体製造プロセスで使用される製品用シリコンウェーハと略同じ厚さとされる。具体的には、厚さ公差を踏まえ、７７５μｍ±２５μｍ、７５０μｍ以上８００μｍ以下の厚さに調整される。
【００２１】
基材２は、パーティクル管理されておらず，結晶欠陥密度の異なる安価な単結晶のシリコン、機械的強度が高く，反りにくいガラスエポキシ、加工性に優れる軽量のアルミニウム、引張強度に優れる軽量のカーボン、錆びに強いステンレス鋼（ＳＵＳ）、耐熱性や耐薬品性に優れる石英、平坦性に優れるガラス，及び絶縁性等に優れるセラミックス等のいずれか一種からなり、薄い円板に形成されており、周縁部の周面３が外部に露出する。本実施形態では製品用のプライムウェハーの規格から外れたシリコンウェーハ４や再生されたシリコンウェーハ４が使用され、これらのシリコンウェーハ４がダミーウェーハ１の総厚に配慮して７３０μｍ程度の厚さにグラインド等で調整される。
【００２２】
一対のポリエーテルエーテルケトン樹脂フィルム１０は、基材２の平坦な表裏両面に両面粘着テープ１２を介してそれぞれ積層粘着され、各ポリエーテルエーテルケトン樹脂フィルム１０が基材２に密着する薄膜に形成される。このポリエーテルエーテルケトン樹脂フィルム１０は、溶融押出成形法、射出成形法、カレンダー成形、又はキャスティング成形法等の製造方法により製造することができる。これらの製造方法の中では、ポリエーテルエーテルケトン樹脂フィルム１０の厚さ精度、生産性，撥水性，ハンドリング性の向上、設備の簡略化の観点から、Ｔダイスを用いた溶融押出成形法が好ましい。
【００２３】
溶融押出成形法により製造される場合、ポリエーテルエーテルケトン樹脂フィルム１０は、少なくともポリエーテルエーテルケトン樹脂含有の成形材料が溶融押出成形機により溶融混練され、溶融押出成形機の先端部のＴダイスから連続して帯形に押出成形されるとともに、Ｔダイス下方の相対向する金属ロールとゴム弾性ロールとの間に挟持されて冷却され、その後、巻取機の巻取管に巻き取られることで製造される。
【００２４】
ポリエーテルエーテルケトン樹脂の物性としては、例えば比重１．３１、ガラス転移点／融点が１４６／３３９℃、弾性率（ＭＤ）が３７２０Ｎ／ｍｍ２、弾性率（ＴＤ）が２９４０Ｎ／ｍｍ２、降伏強度（ＭＤ）が８０Ｎ／ｍｍ２、降伏強度（ＴＤ）が７５Ｎ／ｍｍ２、最大強度（ＭＤ）が１３５Ｎ／ｍｍ２、最大強度（ＴＤ）が８３Ｎ／ｍｍ２、破断伸び（ＭＤ）が７２％、破断伸び（ＴＤ）が２３９％、絶縁耐力１６ｋＶ／ｍｍ、誘電率３．３０、誘電正接０．００３、吸水率（２３℃、２４時間）０．１等とされる。
【００２５】
ポリエーテルエーテルケトン樹脂フィルム１０を溶融押出成形する際、周面が鏡面の金属ロールとゴム弾性ロールとの間にポリエーテルエーテルケトン樹脂フィルム１０が挟持されることにより、ポリエーテルエーテルケトン樹脂フィルム１０の表裏面の摩擦係数がそれぞれ異なるので、ポリエーテルエーテルケトン樹脂フィルム１０を巻取機の巻取管に容易に巻き取ることができる。また、ポリエーテルエーテルケトン樹脂フィルム１０は、金属ロールに摺接する面が鏡面に転写形成されるが、この鏡面をダミーウェーハ１の外部に露出する表面１１とすれば、優れた撥水性が期待できる。
【００２６】
ポリエーテルエーテルケトン樹脂フィルム１０の厚さは、ダミーウェーハ１を製品用シリコンウェーハと略同様の厚さとしたり、製造の容易化を図る観点から、２μｍ以上１００μｍ以下、好ましくは５μｍ以上１００μｍ以下、より好ましくは７μｍ以上１００μｍ以下とされる。
【００２７】
これは、ポリエーテルエーテル樹脂フィルムの厚さが２μｍ未満の場合には、ダミーウェーハ１の作製が困難になるからである。また、ポリエーテルエーテルケトン樹脂フィルム１０の強度不足により、ポリエーテルエーテルケトン樹脂フィルム１０の製造が困難になるからである。これに対し、ポリエーテルエーテルケトン樹脂フィルム１０の厚さが１００μｍを越える場合には、ダミーウェーハ１としての効果に何ら変化がなく、過剰な要求となるからである。
【００２８】
ポリエーテルエーテルケトン樹脂フィルム１０の強度、密度、硬度、耐摩耗性、摺動性、低吸水率、耐薬品性、熱的性質等を示す結晶化度は、５％以上５０％以下、好ましくは７％以上４０％以下、より好ましくは８％以上３０％以下が良い。これは、結晶化度が５％未満の場合や結晶化度が５０％を越える場合には、ポリエーテルエーテルケトン樹脂フィルム１０の製造が非常に困難になるからである。
【００２９】
ポリエーテルエーテルケトン樹脂フィルム１０の結晶化度は、Ｘ線回析法、ＤＳＣ法、ＦＴ‐ＩＲ法等により測定することができる。例えばＤＳＣ法の場合には、ＤＳＣ曲線から熱量値を求め、この熱量値からポリエーテルエーテルケトン樹脂フィルム１０の結晶化度を算出することができる。
【００３０】
各ポリエーテルエーテルケトン樹脂フィルム１０の露出する表面１１の接触角は、ダミーウェーハ１の撥水性や乾燥性を向上させる観点から、９０度以上、具体的には９０度以上１７０度以下、好ましくは９０度以上１５０度以下、より好ましくは９０度以上１３０度以下、さらに好ましくは９０度以上１１０度以下が良い。この接触角は、ＪＩＳ  Ｒ３２５７に準拠し、純水等の液体をポリエーテルエーテルケトン樹脂フィルム１０の表面１１に滴下し、形成した液体のなす角度、接触角θを測定する試験方法で測定される。
【００３１】
このようなポリエーテルエーテルケトン樹脂フィルム１０は、吸水性、撥水性、耐溶剤性、耐薬品性、機械的強度、耐熱性、耐摩耗性、摺動特性に優れ、アウトガスが発生しにくく、水分からの影響が少ないという特徴を有する。また、両面粘着テープ１２は、特に限定されるものではないが、例えばポリエチレンテレフタレート樹脂フィルムの表裏両面にアクリル系の粘着材がそれぞれ積層されることにより、厚さ１０μｍ程度に形成される。
【００３２】
上記構成において、ダミーウェーハ１を製造する場合には、先ず、基材２を用意し、この基材２の表裏両面に大き目の両面粘着テープ１２をそれぞれ空気を巻き込まないよう慎重に粘着し、各両面粘着テープ１２の表面に大き目のポリエーテルエーテルケトン樹脂フィルム１０を空気を巻き込まないよう粘着して表面１１を露出させ、その後、基材２の周縁部に沿って両面粘着テープ１２とポリエーテルエーテルケトン樹脂フィルム１０の食み出た余剰部を切断・除去すれば、ダミーウェーハ１を製造することができる。
【００３３】
上記構成によれば、ポリイミド樹脂ではなく、ポリエーテルエーテルケトン樹脂からなる樹脂フィルムをダミーウェーハ１の一部に使用するので、ダミーウェーハ１の長期に亘る使用が期待できる他、優れた吸水性を得ることができる。したがって、吸水に伴い、ダミーウェーハ１の寸法や特性が変化して反りや変形が生じるのを有効に防止することができる。また、ポリエーテルエーテルケトン樹脂フィルム１０が優れた耐溶剤性、耐薬品性、耐アルカリ性を有するので、ダミーウェーハ１をアルカリ溶液や強酸を用いる半導体製造装置の試験や調整にも使用することができる。
【００３４】
また、ポリエーテルエーテルケトン樹脂フィルム１０の表面１１の接触角が９０度以上１７０度以下なので、ポリエーテルエーテルケトン樹脂フィルム１０に優れた撥水性を付与することができ、例えポリエーテルエーテルケトン樹脂フィルム１０の表面１１が処理溶液や洗浄液等の液体で濡れても、液体を直ちに水滴化し、弾くことが可能になる。また、ダミーウェーハ１が基材２と一対のポリエーテルエーテルケトン樹脂フィルム１０との組み合わせなので、ダミーウェーハ１の機械的強度を向上させ、反りや変形の発生を防止することが可能になる。したがって、基板収納容器２０の容器本体２１にダミーウェーハ１を収納し、このダミーウェーハ１の平坦度を適正に評価することが可能になる。
【００３５】
また、基材２が一対のポリエーテルエーテルケトン樹脂フィルム１０に挟持され、これらが密着するので、例え作業中にダミーウェーハ１が落下しても、基材２が割れて飛散するのを有効に防止することができる。さらに、基材２として、規格から外れたシリコンウェーハ４や再生されたシリコンウェーハ４を使用すれば、コスト削減を図ることができる。
【００３６】
次に、図２は本発明の第２の実施形態を示すもので、この場合には、基材２をガラスエポキシ樹脂からなる厚さ５００μｍのガラスエポキシウェーハ５とし、このガラスエポキシウェーハ５の平坦な表裏両面に、ポリエーテルエーテルケトン樹脂フィルム１０を粘着テープ１３を介しそれぞれ再剥離可能に積層粘着するようにしている。
【００３７】
ガラスエポキシウェーハ５とポリエーテルエーテルケトン樹脂フィルム１０とは、異なる大きさに形成され、ガラスエポキシウェーハ５が拡径に形成されるとともに、各ポリエーテルエーテルケトン樹脂フィルム１０が縮径に形成されており、ポリエーテルエーテルケトン樹脂フィルム１０の周縁部からの手作業による剥離を容易にする。
【００３８】
ガラスエポキシ樹脂の物性としては、例えば比重１．８０、引張硬度（縦）３００ＭＰａ、引張硬度（横）２７０ＭＰａ、引張伸度（縦）３．０％、引張伸度（横）３．０％、曲げ強度（縦）７２０ＭＰａ、曲げ強度（横）５４０ＭＰａ、曲げ弾性率（縦）２４．３ＧＰａ、曲げ弾性率（横）２０．０ＧＰａ、誘電率４．６０、誘電正接０．０５０、吸水率（２３℃、２４時間）０．１等とされる。
【００３９】
各ポリエーテルエーテルケトン樹脂フィルム１０の厚さは、ガラスエポキシウェーハ５の厚さの変更に伴い、２μｍ以上１００μｍ以下、好ましくは５０μｍ以上１００μｍ以下、より好ましくは８５μｍ以上１００μｍ以下とされる。また、各粘着テープ１３は、特に限定されるものではないが、例えばポリエーテルエーテルケトン樹脂フィルム１０に積層接着される厚さ３０μｍ程度のポリエチレンテレフタレート樹脂フィルム１４を備え、このポリエチレンテレフタレート樹脂フィルム１４の表面にアクリル系の粘着材１５が積層されることにより、厚さ４０μｍ程度に形成される。その他の部分については、上記実施形態と同様であるので説明を省略する。
【００４０】
本実施形態においても上記実施形態と同様の作用効果が期待でき、しかも、ガラスエポキシウェーハ５の表裏両面にポリエーテルエーテルケトン樹脂フィルム１０を再剥離可能に積層粘着するので、ポリエーテルエーテルケトン樹脂フィルム１０が傷付いたり、汚れた場合、ポリエーテルエーテルケトン樹脂フィルム１０を手作業で交換してガラスエポキシウェーハ５を長期に亘り使用することがきるのは明らかである。
【００４１】
また、熱伝導率、耐熱温度、電気特性、断熱性、絶縁性等に優れる他、曲げ弾性率等の機械的強度にきわめて優れるガラス繊維入りのガラスエポキシウェーハ５を採用するので、薄くても反りにくく、ダミーウェーハ１の剛性を大幅に向上させ、反りや変形の発生を確実に防止することが可能になる。
【００４２】
次に、図３は本発明の第３の実施形態を示すもので、この場合には、ガラスエポキシウェーハ５の平坦な表裏両面に、ポリエーテルエーテルケトン樹脂フィルム１０を粘着テープ１３を介し強固に積層接着し、ガラスエポキシウェーハ５と各ポリエーテルエーテルケトン樹脂フィルム１０の周縁部周面を揃えて整合させるようにしている。その他の部分については、上記実施形態と同様であるので説明を省略する。
【００４３】
本実施形態においても上記実施形態と同様の作用効果が期待でき、しかも、ガラスエポキシウェーハ５の表裏両面にポリエーテルエーテルケトン樹脂フィルム１０を剥離不能に積層粘着するので、ダミーウェーハ１の構成の多様化が期待できるのは明らかである。
【００４４】
なお、上記実施形態では基材２を単に示したが、ダミーウェーハ１の軽量化を図る場合には、基材２に必要数の貫通孔を穿孔しても良い。また、基材２がカーボンの場合、剛性や耐摩耗性に優れるアモルファスカーボン等を使用しても良い。基材２がセラミックスの場合、セラミックスとして、アルミナ、窒化アルミニウム、窒化ケイ素、ジルコニア、ムライト、ステアタイト、炭化珪素を使用することができる。また、一対のポリエーテルエーテルケトン樹脂フィルム１０の周縁部同士を熱圧着し、基材２の周縁部を含む全体をポリエーテルエーテルケトン樹脂フィルム１０により完全に被包しても良い。
【００４５】
こうすれば、ダミーウェーハ１の基材２が鉄等の金属製の場合、半導体製造装置の調整時等に基材２から金属イオンが発生して拡散することがない。したがって、半導体製造装置に汚染等の深刻な悪影響を及ぼすのを防止することができる。また、基材２を被包するポリエーテルエーテルケトン樹脂フィルム１０からアウトガスが発生せず、真空環境下での利用性にも優れるので、例え処理条件の評価時等にダミーウェーハ１を用いる場合にも、ダミーウェーハ１からガスが発生し、処理条件の評価に悪影響を及ぼすことがない。
【００４６】
さらに、一対のポリエーテルエーテルケトン樹脂フィルム１０の周縁部同士を熱圧着すれば、両面粘着テープ１２や粘着テープ１３を省略することができ、衛生性や安全性を向上させ、綺麗な高速加工が期待できる。
【産業上の利用可能性】
【００４７】
本発明に係るダミーウェーハは、半導体の製造、管理、搬送、輸送等する分野で使用される。
【符号の説明】
【００４８】
１        ダミーウェーハ
２        基材
３        周面
４        シリコンウェーハ
５        ガラスエポキシウェーハ
１０      ポリエーテルエーテルケトン樹脂フィルム
１１      表面（露出面）
１２      両面粘着テープ
１３      粘着テープ
【図１】
2020017674.tif 000003
【図２】
2020017674.tif 000004
【図３】
2020017674.tif 000005
【図４】
2020017674.tif 000006